(57)【要約】【課題】軽量性と優れた引裂き強力とを有し、かつ付着した埃が脱落しやすい埃脱落性リップストップタフタ織物、および該埃脱落性リップストップタフタ織物を用いてなる繊維製品を提供する。【解決手段】総繊度が３５ｄｔｅｘ以下のポリエステルマルチフィラメントＡと、総繊度が３５ｄｔｅｘより大きいポリエステルマルチフィラメントＢとを用いて得られたリップストップタフタ織物であって、カバーファクターＣＦが１３００〜３０００の範囲であり、かつ該織物に撥水加工が施されており、かつ該織物の摩擦耐電圧が３０００Ｖ以下である。【選択図】なし【特許請求の範囲】
【請求項１】
総繊度が３５ｄｔｅｘ以下のポリエステルマルチフィラメントＡと、総繊度が３５ｄｔｅｘより大きいポリエステルマルチフィラメントＢとを用いて得られたリップストップタフタ織物であって、
下記式で表されるカバーファクターＣＦが１３００〜３０００の範囲であり、かつ該織物に撥水加工が施されており、かつ該織物の摩擦耐電圧が３０００Ｖ以下であることを特徴とする埃脱落性リップストップタフタ織物。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。
【請求項２】
下記埃脱落性評価で評価した埃脱落性が８０％以上である、請求項１に記載の埃脱落性リップストップタフタ織物。
＜埃脱落性評価＞タテ１０ｃｍ、ヨコ１０ｃｍの大きさに裁断したシートを、同サイズの、表面が平らなステンレス製平板に貼り付けた後、試料をビニールボックス内に配置し、１ｇの擬似埃（石松子）をエアブラシにて噴霧し均一に飛散させた。飛散５分後に擬似埃が均一に付着した試料を取り出し、デジタルカメラ顕微鏡システム（商品名：ＮＹｐｉｘＳ２スーパーシステム、マイクロネット社製）で１００倍に拡大し画面上の擬似埃付着数（ｎ数＝３）をカウントする。次いで、シートを貼り付けた該平板を上下逆さにした状態で、高さ５ｃｍより１５ｇのおもりを該平板に落下させ、デジタルカメラ顕微鏡システムで擬似埃付着数を測定した場所と同一の場所での残存擬似埃付着数（ｎ数＝３）をカウントする。そして、次式で埃脱落性（％）を求める。
埃脱落性（％）＝１００−（（残存擬似埃付着数）／（擬似埃付着数）×１００）
【請求項３】
前記ポリエステルマルチフィラメントＡおよび／またはポリエステルマルチフィラメントＢが、制電性ポリエステルを芯部に配した芯鞘型複合ポリエステル繊維である、請求項１または請求項２に記載の埃脱落性リップストップタフタ織物。
【請求項４】
前記ポリエステルマルチフィラメントＡおよび／またはポリエステルマルチフィラメントＢの単糸繊度が１．０ｄｔｅｘ以下である、請求項１〜３のいずれかに記載の埃脱落性リップストップタフタ織物。
【請求項５】
前記ポリエステルマルチフィラメントＢが、総繊度が３５ｄｔｅｘ以下のポリエステルマルチフィラメントを２本以上引きそろえた糸条である、請求項１〜３のいずれかに記載の埃脱落性リップストップタフタ織物。
【請求項６】
前記撥水加工が、フッ素系撥水剤を用いた撥水加工である、請求項１〜５のいずれかに記載の埃脱落性リップストップタフタ織物。
【請求項７】
織物にカレンダー加工が施されている、請求項１〜６のいずれかに記載の埃脱落性リップストップタフタ織物。
【請求項８】
織物の引裂強力が６Ｎ以上である、請求項１〜７のいずれかに記載の埃脱落性リップストップタフタ織物。
【請求項９】
織物の通気度が１０ｃｃ／ｃｍ２・ｓｅｃ以下である、請求項１〜８のいずれかに記載の埃脱落性リップストップタフタ織物。
【請求項１０】
織物の目付が６０ｇ／ｍ２以下である、請求項１〜８のいずれかに記載の埃脱落性リップストップタフタ織物。
【請求項１１】
請求項１〜１０のいずれかに記載の埃脱落性リップストップタフタ織物を用いてなる、衣料、寝袋、ふとんカバー、ふとん側地、傘地、およびテント地から群より選択されるいずれかの繊維製品。
【発明の詳細な説明】
【技術分野】
【０００１】
本発明は、軽量性と優れた引裂き強力とを有し、かつ付着した埃が脱落しやすい埃脱落性リップストップタフタ織物、および該埃脱落性リップストップタフタ織物を用いてなる繊維製品に関する。
【背景技術】
【０００２】
リップストップタフタ織物は細繊度繊維で主として織物を構成し、太繊度繊維を織物の経および／または緯に間欠的に配した織物であり、軽量であるにもかかわらず優れた引裂き強力を有するのでスポーツ衣料用途を中心に使用されている（例えば、特許文献１、特許文献２参照）。
しかしながら、従来のリップストップタフタ織物では、使用の際に埃が付着すると埃が脱落しにくいという問題があった。
【０００３】
【特許文献１】特開２００８−１０１２９５号公報
【特許文献２】特許第３８８６５２５号公報
【発明の開示】
【発明が解決しようとする課題】
【０００４】
本発明は上記の背景に鑑みなされたものであり、その目的は、軽量性と優れた引裂き強力とを有し、かつ付着した埃が脱落しやすい埃脱落性リップストップタフタ織物、および該埃脱落性リップストップタフタ織物を用いてなる繊維製品を提供することにある。
【課題を解決するための手段】
【０００５】
本発明者は上記の課題を達成するため鋭意検討した結果、リップストップタフタ織物に細繊度の制電性ポリエステル繊維を含ませることにより、軽量性と引裂き強力とを損なわず、織物に付着した埃が脱落しやすい埃脱落性リップストップタフタ織物が得られることを見出し、さらに鋭意検討を重ねることにより本発明を完成するに至った。
【０００６】
かくして、本発明によれば「総繊度が３５ｄｔｅｘ以下のポリエステルマルチフィラメントＡと、総繊度が３５ｄｔｅｘより大きいポリエステルマルチフィラメントＢとを用いて得られたリップストップタフタ織物であって、下記式で表されるカバーファクターＣＦが１３００〜３０００の範囲であり、かつ該織物に撥水加工が施されており、かつ該織物の摩擦耐電圧が３０００Ｖ以下であることを特徴とする埃脱落性リップストップタフタ織物。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である。」が提供される。
【０００７】
その際、下記埃脱落性評価で評価した埃脱落性が８０％以上であることが好ましい。
＜埃脱落性評価＞タテ１０ｃｍ、ヨコ１０ｃｍの大きさに裁断したシートを、同サイズの、表面が平らなステンレス製平板に貼り付けた後、試料をビニールボックス内に配置し、１ｇの擬似埃（石松子）をエアブラシにて噴霧し均一に飛散させた。飛散５分後に擬似埃が均一に付着した試料を取り出し、デジタルカメラ顕微鏡システム（商品名：ＮＹｐｉｘＳ２スーパーシステム、マイクロネット社製）で１００倍に拡大し画面上の擬似埃付着数（ｎ数＝３）をカウントする。次いで、シートを貼り付けた該平板を上下逆さにした状態で、高さ５ｃｍより１５ｇのおもりを該平板に落下させ、デジタルカメラ顕微鏡システムで擬似埃付着数を測定した場所と同一の場所での残存擬似埃付着数（ｎ数＝３）をカウントする。そして、次式で埃脱落性（％）を求める。
埃脱落性（％）＝１００−（（残存擬似埃付着数）／（擬似埃付着数）×１００）
【０００８】
また、前記ポリエステルマルチフィラメントＡおよび／またはポリエステルマルチフィラメントＢが、制電性ポリエステルを芯部に配した芯鞘型複合ポリエステル繊維であることが好ましい。また、前記ポリエステルマルチフィラメントＡおよび／またはポリエステルマルチフィラメントＢの単糸繊度が１．０ｄｔｅｘ以下であることが好ましい。また、前記ポリエステルマルチフィラメントＢが、総繊度が３５ｄｔｅｘ以下のポリエステルマルチフィラメントを２本以上引きそろえた糸条であることが好ましい。また、前記撥水加工が、フッ素系撥水剤を用いた撥水加工であることが好ましい。また、織物にカレンダー加工が施されていることが好ましい。また、織物の引裂強力が６Ｎ以上であることが好ましい。また、織物の通気度が１０ｃｃ／ｃｍ２・ｓｅｃ以下であることが好ましい。
【０００９】
また、本発明によれば、前記の埃脱落性リップストップタフタ織物を用いてなる、衣料、寝袋、ふとんカバー、ふとん側地、傘地、およびテント地から群より選択されるいずれかの繊維製品が提供される。
【発明の効果】
【００１０】
本発明によれば、軽量性と優れた引裂き強力とを有し、かつ付着した埃が脱落しやすい埃脱落性リップストップタフタ織物、および該埃脱落性リップストップタフタ織物を用いてなる繊維製品が提供される。
【発明を実施するための最良の形態】
【００１１】
以下、本発明の実施の形態について詳細に説明する。
まず、本発明の織物は、総繊度が３５ｄｔｅｘ以下（好ましくは１５〜３５ｄｔｅｘ）のポリエステルマルチフィラメントＡと、総繊度が３５ｄｔｅｘより大きい（好ましくは３６〜１１０ｄｔｅｘ）ポリエステルマルチフィラメントＢとを用いて得られたリップストップタフタ織物である。
【００１２】
ここで、前記ポリエステルマルチフィラメントＡの総繊度が３５ｄｔｅｘよりも大きいと織物の軽量性が損われるため好ましくない。また、前記ポリエステルマルチフィラメントＢの総繊度が３５ｄｔｅｘ以下であれば、織物の引裂き強力が低下するため好ましくない。
【００１３】
前記ポリエステルマルチフィラメントＡおよびポリエステルマルチフィラメントＢを形成するポリマーの種類としてはポリエステル系ポリマーであれば特に限定されず、ポリエチレンテレフタレートやポリトリメチレンテレフタレート、ポリブチレンテレフタレート、ポリ乳酸、ステレオコンプレックスポリ乳酸、第３成分を共重合させたポリエステルなどが好ましく例示される。かかるポリエステルとしては、マテリアルリサイクルまたはケミカルリサイクルされたポリエステルであってもよい。さらには、特開２００４−２７００９７号公報や特開２００４−２１１２６８号公報に記載されているような、特定のリン化合物およびチタン化合物を含む触媒を用いて得られたポリエステルでもよい。特に、優れた引裂強力を得る上でポリエチレンテレフタレートが好ましい。
【００１４】
該ポリマー中には、本発明の目的を損なわない範囲内で必要に応じて、微細孔形成剤、カチオン染料可染剤、着色防止剤、熱安定剤、蛍光増白剤、艶消し剤、着色剤、吸湿剤、無機微粒子が１種または２種以上含まれていてもよい。
【００１５】
前記ポリエステルマルチフィラメントＡおよびポリエステルマルチフィラメントＢにおいて、単繊維の横断面形状は特に限定されず、丸、三角、扁平、くびれ付扁平などいずれでもよい。また、繊維形態も特に限定されず、紡績糸、長繊維（マルチフィラメント）いずれでもよい。さらには、仮撚捲縮加工や空気加工が施されていてもさしつかえない。
【００１６】
特に、前記ポリエステルマルチフィラメントＡおよび／またはポリエステルマルチフィラメントＢが芯成分に制電性ポリエステルが配された芯鞘型複合繊維であると、織物の制電性が向上することにより埃脱落性が向上し好ましい。
【００１７】
その際、前記制電性ポリエステルとしては、芳香族ポリエステル１００重量部に対して（ａ）ポリオキシアルキレン系ポリエーテル０．２〜３０重量部および（ｂ）有機イオン性化合物０．０５〜１０重量部を含有してなる制電性ポリエステルであると、優れた制電性が得られ好ましい。
【００１８】
前記芳香族ポリエステルとしては、二官能性芳香族カルボン酸またはそのエステル形成性誘導体とジオールまたはそのエステル形成性誘導体との反応により得られる重合体を対象とする。
【００１９】
ここでいう二官能性芳香族カルボン酸としてはテレフタル酸、イソフタル酸、オルトフタル酸、１，５―ナフタレンジカルボン酸、２，５―ナフタレンジカルボン酸、２，６―ナフタレンジカルボン酸、４，４′―ビフェニルジカルボン酸、３，３′―ビフェニルジカルボン酸、４，４′―ビフェニルエーテルジカルボン酸、４，４′―ビフェニルメタンジカルボン酸、４，４′―ビフェニルスルホンジカルボン酸、４，４′―ビフェニルイソプロピリデンジカルボン酸、１，２―ビス（フェノキシ）エタン―４，４′―ジカルボン酸、２，５―アントラセンジカルボン酸、２，６―アントラセンジカルボン酸、４，４′―ｐ―フェニレンジカルボン酸、２，５―ピリジンジカルボン酸、β―ヒドロキシエトキシ安息香酸、ｐ―オキシ安息香酸等をあげることができ、特にテレフタル酸が好ましい。
【００２０】
これらの二官能性芳香族カルボン酸は２種以上併用してもよい。なお、少量であればこれらの二官能性芳香族カルボン酸とともにアジピン酸、アゼライン酸、セバシン酸、ドデカンジオン酸の如き二官能性脂肪族カルボン酸、シクロヘキサンジカルボン酸の如き二官能性脂環族カルボン酸、５―ナトリウムスルホイソフタル酸等を１種または２種以上併用することができる。
【００２１】
また、ジオール化合物としてはエチレングリコール、プロピレングリコール、ブチレングリコール、ヘキシレングリコール、ネオペンチルグリコール、２―メチル―１，３―プロパンジオール、ジエチレングリコール、トリメチレングリコールの如き脂肪族ジオール、１，４―シクロヘキサンジメタノールの如き脂環族ジオール等およびそれらの混合物等を好ましくあげることができる。また、少量であればこれらのジオール化合物と共に両末端または片末端が未封鎖のポリオキシアルキレングリコールを共重合することができる。
【００２２】
さらに、ポリエステルが実質的に線状である範囲でトリメリット酸、ピロメリット酸の如きポリカルボン酸、グリセリン、トリメチロールプロパン、ペンタエリスリトールの如きポリオールを使用することができる。
【００２３】
具体的な好ましい芳香族ポリエステルとしてはポリエチレンテレフタレート、ポリブチレンテレフタレート、ポリヘキシレンテレフタレート、ポリエチレンナフタレート、ポリブチレンナフタレート、ポリエチレン―１，２―ビス（フェノキシ）エタン―４，４′―ジカルボキシレート等のほか、ポリエチレンイソフタレート・テレフタレート、ポリブチレンテレフタレート・イソフタレート、ポリブチレンテレフタレート・デカンジカルボキシレート等のような共重合ポリエステルをあげることができる。なかでも機械的性質、成形性等のバランスのとれたポリエチレンテレフタレートおよびポリブチレンテレフタレートが特に好ましい。
【００２４】
かかる芳香族ポリエステルは任意の方法によって合成される。例えばポリエチレンテレフタレートついて説明すれば、テレフタル酸とエチレングリコールとを直接エステル化反応させるか、テレフタル酸ジメチルの如きテレフタル酸の低級アルキルエステルとエチレングリコールとをエステル交換反応させるかまたはテレフタル酸とエチレンオキサイドとを反応させるかして、テレフタル酸のグリコールエステルおよび／またはその低重合体を生成させる第１段反応、次いでその生成物を減圧下加熱して所望の重合度になるまで重縮合反応させる第２段の反応とによって容易に製造される。
【００２５】
次に、（ａ）ポリオキシアルキレン系ポリエーテルとしては、ポリエステルに実質的に不溶性のものであれば、単一のオキシアルキレン単位からなるポリオキシアルキレングリコールであっても、二種以上のオキシアルキレン単位からなる共重合ポリオキシアルキレングリコールであってもよい。かかるポリオキシアルキレン系ポリエーテルの具体例としては、分子量が４０００以上のポリオキシエチレングリコール、分子量が１０００以上のポリオキシプロピレングリコール、ポリオキシテトラメチレングリコール、分子量が２０００以上のエチレンオキサイド、プロピレンオキサイド共重合体、分子量４０００以上のトリメチロールプロパンエチレンオキサイド付加物、分子量３０００以上のノニルフェノールエチレンオキサイド付加物、並びにこれらの末端ＯＨ基に炭素数が６以上の置換エチレンオキサイドが付加した化合物があげられ、なかでも分子量が１００００〜１０００００のポリオキシエチレングコール、及び分子量が５０００〜１６０００の、ポリオキシエチレングリコールの両末端に炭素数が８〜４０のアルキル基置換エチレンオキサイドが付加した化合物が好ましい。
【００２６】
かかるポリオキシアルキレン系ポリエーテル化合物の配合量は、前記芳香族ポリエステル１００重量部に対して０．２〜３０重量部の範囲であることが好ましい。０．２重量部より少ないときは親水性が不足して充分な制電性を呈することができないおそれがある。一方３０重量部より多くしても最早制電性の向上効果は認められず、かえって得られる組成物の機械的性質を損うようになる上、該ポリエーテルがブリードアウトし易くなるため溶融成形時チップのルーダーへのかみこみ性が低下して、成形安定性も悪化するようになるおそれがある。
【００２７】
次に、（ｂ）有機イオン性化合物としては、例えば下記一般式（Ｉ）、（ＩＩ）で示されるスルホン酸金属塩及びスルホン酸第４級ホスホニウム塩を好ましいものとしてあげることができる。
【００２８】
ＲＳＯ３Ｍ   （Ｉ）
式中、Ｒは炭素原子数３〜３０のアルキル基又は炭素原子数７〜４０のアリール基、Ｍはアルカリ金属又はアルカリ土類金属を示す。上記式（Ｉ）においてＲがアルキル基のときはアルキル基は直鎖状であっても又は分岐した側鎖を有していてもよい。ＭはＮａ、Ｋ、Ｌｉ等のアルカリ金属又はＭｇ、Ｃａ等のアルカリ土類金属であり、なかでもＬｉ、Ｎａ、Ｋが好ましい。かかるスルホン酸金属塩は１種のみを単独で用いても２種以上を混合して使用してもよい。好ましい具体例としてはステアリルスルホン酸ナトリウム、オクチルスルホン酸ナトリウム、ドデシルスルホン酸ナトリウム、炭素原子数の平均が１４であるアルキルスルホン酸ナトリウム混合物、ドデシルベンゼンスルホン酸ナトリウム混合物、ドデシルベンゼンスルホン酸ナトリウム（ハード型、ソフト型）、ドデシルベンゼンスルホン酸リチウム（ハード型、ソフト型）、ドデシルベンゼンスルホン酸マグネシウム（ハード型、ソフト型）等をあげることができる。
【００２９】
ＲＳＯ３ＰＲ１ Ｒ２ Ｒ３ Ｒ４  （ＩＩ）
式中、Ｒは上記式（Ｉ）におけるＲの定義と同じであり、Ｒ1 、Ｒ2 、Ｒ3 及びＲ4 はアルキル基又はアリール基でなかでも低級アルキル基、フェニル基又はベンジル基が好ましい。かかるスルホン酸第４級ホスホニウム塩は１種のみを単独で用いても２種以上を混合して使用してもよい。好ましい具体例としては炭素原子数の平均が１４であるアルキルスルホン酸テトラブチルホスホニウム、炭素原子数の平均が１４であるアルキルスルホン酸テトラフェニルホスホニウム、炭素原子数の平均が１４であるアルキルスルホン酸ブチルトリフェニルホスホニウム、ドデシルベンゼンスルホン酸テトラブチルホスホニウム（ハード型、ソフト型）、ドデシルベンゼンスルホン酸テトラフェニルホスホニウム（ハード型、ソフト型）、ドデシルベンゼンスルホン酸ベンジルトリフェニルホスホニウム（ハード型、ソフト型）等をあげることができる。
【００３０】
かかる有機のイオン性化合物は１種でも、２種以上併用してもよく、その配合量は、芳香族ポリエステル１００重量部に対して０．０５〜１０重量部の範囲が好ましい。０．０５重量部未満では制電性向上の効果が小さく、１０重量部を越えると組成物の機械的性質を損なうようになる上、該イオン性化合物もブリードアウトし易くなるため、溶融成形時のチップのルーダーかみこみ性が低下して、成形安定性も悪化するようになる。
【００３１】
前記芯鞘型複合繊維の鞘成分としては、前記の芳香族ポリエステル（特に好ましくはポリエチレンテレフタレート）が好適である。該芳香族ポリエステルに艶消し剤を含ませる場合は、ポリエステル重量に対して１０ｗｔ％以下とするのが好ましい。艶消し剤が１０ｗｔ％を超えると芯鞘型複合繊維の紡糸性が悪化するおそれがある。なお、前記芯鞘型複合繊維の芯成分および／または鞘成分には、本発明の目的を損なわない範囲内で必要に応じて着色防止剤、熱安定剤、難燃剤、蛍光増白剤、着色剤抗菌剤、マイナスイオン発生剤等を添加してもよい。
【００３２】
さらに、前記芯成分と鞘成分との面積比は（芯成分：鞘成分）１０：９０〜６５：３５の範囲にすることが好ましい。芯成分の面積比が１０：９０より小さい場合には芯成分による制電性能の発現が不十分になり、６５：３５よりも大きくなる場合は、１０％以上のアルカリ減量を施した場合に、部分的に芯部の制電性ポリエステルが溶出し、制電性能が低下するおそれがある。
【００３３】
前記ポリエステルマルチフィラメントＡおよび／またはポリエステルマルチフィラメントＢ（好ましくは前記ポリエステルマルチフィラメントＡおよびポリエステルマルチフィラメントＢ）において単糸繊度が小さいほど織物表面が平滑となり埃脱落性が向上し好ましい。その際、単糸繊度が１．０ｄｔｅｘ以下（好ましくは０．００００１〜１．０ｄｔｅｘ）であることが好ましい。該単糸繊度が１．０ｄｔｅｘよりも大きいと埃脱落性が低下するおそれがある。
また、前記ポリエステルマルチフィラメントＢが、総繊度が３５ｄｔｅｘ以下のポリエステルマルチフィラメントを２本以上引きそろえた糸条であることが好ましい。
【００３４】
本発明の織物は、前記のポリエステルマルチフィラメントＡとポリエステルマルチフィラメントＢとを用いて得られたリップストップタフタ織物である。
ここで、前記のポリエステルマルチフィラメントＡとポリエステルマルチフィラメントＢとの構成比率が経方向および／または緯方向において、（ポリエステルマルチフィラメントＡ／ポリエステルマルチフィラメントＢ）３／２〜５０／１（本数比）であることが好ましい。ポリエステルマルチフィラメントＡの比率が該範囲よりも小さいと織物の軽量性が損われるおそれがある。逆に、ポリエステルマルチフィラメントＢの比率が該範囲よりも小さいと織物の引裂強力が低下するおそれがある。
【００３５】
また、本発明において織物のカバーファクターＣＦが１３００〜３０００の範囲内であることが肝要である。該カバーファクターＣＦが１３００よりも小さいと埃が織物の空隙に入り込んで埃脱落性が低下するおそれがある。逆に、該カバーファクターＣＦが３０００よりも大きいと織物の引裂強力が低下するおそれがある。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である
【００３６】
また、本発明の織物には撥水加工が施されている。撥水加工が施されていない場合は、埃脱落性が低下するおそれがあり好ましくない。あお、かかる撥水加工としては通常のものでよい。例えば、特許第３１３３２２７号公報や特公平４−５７８６号公報に記載された方法が好適である。すなわち、撥水剤として市販のふっ素系撥水剤（例えば、旭硝子（株）製、アサヒガードＬＳ−３１７）を使用し、必要に応じてメラミン樹脂、触媒を混合して撥水剤の濃度が３〜１５重量％程度の加工剤とし、ピックアップ率５０〜９０％程度で、該加工剤を用いて織物の表面を処理する方法である。加工剤で織物の表面を処理する方法としては、パッド法、スプレー法などが例示され、なかでも、加工剤を織物内部まで浸透させる上でパッド法が最も好ましい。なお、前記ピックアップ率とは、加工剤の織物（加工剤付与前）重量に対する重量割合（％）である。
【００３７】
また、本発明の織物において、摩擦耐電圧が３０００Ｖ以下（特に好ましくは１０００Ｖ以下）であることが肝要である。このように摩擦耐電圧が小さいと埃脱落性が向上する。該摩擦耐電圧が３０００Ｖよりも大きいと、静電気により埃が脱落しないおそれがある。なお、摩擦耐電圧を３０００Ｖ以下とする方法としては、後加工により織物に制電加工を施す方法でもよいが、前記のような制電性ポリエステルを芯部に配した芯鞘型複合ポリエステル繊維を、前記ポリエステルマルチフィラメントＡおよび／またはポリエステルマルチフィラメントＢ（好ましくはポリエステルマルチフィラメントＡおよびポリエステルマルチフィラメントＢ）として用いると、洗濯耐久性よく優れた制電性（低摩擦耐電圧）が得られ好ましい。
【００３８】
本発明の織物は、例えば以下の方法により製造することができる。すなわち、前記のポリエステルマルチフィラメントＡおよびポリエステルマルチフィラメントＢを用いて前記のカバーファクターＣＦを有するリップストップタフタ織物を製織する。ここで、リップストップタフタ織物とは、細繊度フィラメントで織物のベースを構成し、太繊度フィラメントを経および／または緯（好ましくは経および緯）に配したタフタ織物である。その際、織機は通常のウオータージェットルームやエアージェットルームでよい。
【００３９】
次いで、前記のような撥水加工を施し、必要に応じて制電加工を施すことにより、摩擦耐電圧が３０００Ｖ以下の織物を得る。
また、本発明の目的が損なわれない範囲内であれば、撥水加工の前または後において、常法のアルカリ減量加工、染色仕上げ加工、起毛加工、紫外線遮蔽あるいは抗菌剤、消臭剤、防虫剤、蓄光剤、再帰反射剤、マイナスイオン発生剤等の機能を付与する各種加工を付加適用してもよい。
【００４０】
特に、シリコン系樹脂を織物に付与すると織物の引裂強力が向上し好ましい。ただし、シリコン系樹脂の付着量が多すぎると、埃脱落率が低下するので、シリコン系樹脂の付着量としては、織物重量に対して０〜３重量％（好ましくは０．５〜２．５重量％）であることが好ましい。
【００４１】
また、織物表面を平滑にする上で、織物にカレンダー加工を施すことは好ましいことである。その際、カレンダー加工の条件としては、温度１３０℃以上（より好ましくは１４０〜１９５℃）、線圧２００〜２００００Ｎ／ｃｍの範囲内であることが好ましい。かかるカレンダー加工により織物表面が平滑になり、埃脱落性が向上し好ましい。また、織物にカレンダー加工を施すと、前記のような制電性ポリエステルを芯部に配した芯鞘型複合ポリエステル繊維を、前記ポリエステルマルチフィラメントＡおよび／またはポリエステルマルチフィラメントＢに用いている場合、芯部に含まれる制電剤がカレンダー加工の熱により繊維表面にブリードアウトし優れた制電性が得られ好ましい。なお、カレンダー加工の条件としては、温度１３０℃以上（より好ましくは１４０〜１９５℃）、線圧２００〜２００００Ｎ／ｃｍの範囲内であることが好ましい。
【００４２】
かくして得られた埃脱落性リップストップタフタ織物は、軽量性、引裂き強力、および埃脱落性に優れる。ここで、埃脱落性としては、下記埃脱落性評価で評価した埃脱落性が８０％以上であることが好ましい。
【００４３】
＜埃脱落性評価＞タテ１０ｃｍ、ヨコ１０ｃｍの大きさに裁断したシートを、同サイズの、表面が平らなステンレス製平板に貼り付けた後、試料をビニールボックス内に配置し、１ｇの擬似埃（石松子）をエアブラシにて噴霧し均一に飛散させた。飛散５分後に擬似埃が均一に付着した試料を取り出し、デジタルカメラ顕微鏡システム（商品名：ＮＹｐｉｘＳ２スーパーシステム、マイクロネット社製）で１００倍に拡大し画面上の擬似埃付着数（ｎ数＝３）をカウントする。次いで、シートを貼り付けた該平板を上下逆さにした状態で、高さ５ｃｍより１５ｇのおもりを該平板に落下させ、デジタルカメラ顕微鏡システムで擬似埃付着数を測定した場所と同一の場所での残存擬似埃付着数（ｎ数＝３）をカウントする。そして、次式で埃脱落性（％）を求める。
埃脱落性（％）＝１００−（（残存擬似埃付着数）／（擬似埃付着数）×１００）
【００４４】
また、織物の目付としては軽量性の点で６０ｇ／ｍ２以下（より好ましくは２０〜５０ｇ／ｍ２であることが好ましい。また、織物の引裂強力としては経方向および／または緯方向（好ましくは経方向および緯方向）において６Ｎ以上（より好ましくは７〜２０Ｎ）であることが好ましい。また、織物の通気度が１０ｃｃ／ｃｍ２・ｓｅｃ以下（より好ましくは０．１〜１０ｃｃ／ｃｍ２・ｓｅｃ）であると、防風性に優れ好ましい。
【００４５】
次に、本発明の繊維製品は前記の埃脱落性リップストップタフタ織物を用いてなる、衣料、寝袋、ふとんカバー、ふとん側地、傘地、およびテント地から群より選択されるいずれかの繊維製品である。かかる繊維製品は前記の埃脱落性リップストップタフタ織物を用いているので、軽量性と優れた引裂き強力とを有し、かつ付着した埃が脱落しやすいという優れた特徴を有する。
【実施例】
【００４６】
次に本発明の実施例及び比較例を詳述するが、本発明はこれらによって限定されるものではない。なお、実施例中の各測定項目は下記の方法で測定した。
【００４７】
（１）固有粘度
オルソ−クロルフェノールに溶解し、ウベローデ粘度管を用い、３５℃で測定した。
【００４８】
（２）複屈折率
光学顕微鏡とコンペンセーターを用いて、繊維の表面に観察される偏光のリターデーションから求めた。
【００４９】
（３）捲縮率
仮撚加工糸サンプルに０．０４４ｃＮ／ｄｔｅｘの張力を掛けてカセ枠に巻き取り、約３３００ｄｔｅｘのカセを作成した。該カセの一端に、０．０１７７ｃＮ／ｄｔｅｘおよび０．１７７ｃＮ／ｄｔｅｘの２個の荷重を負荷し、１分間経過後の長さＳ０（ｃｍ）を測定した。次いで、０．１７７ｃＮ／ｄｔｅｘの荷重を除去した状態で、１００℃の沸水中にて２０分間処理した。沸水処理後０．０１７７ｃＮ／ｄｔｅｘの荷重を除去し、２４時間自由な状態で自然乾燥し、再び０．０１７７ｃＮ／ｄｔｅｘおよび０．１７７ｃＮ／ｄｔｅｘの荷重を負荷し、１分間経過後の長さを測定しＳ１（ｃｍ）とした。次いで、０．１７７ｃＮ／ｄｔｅｘの荷重を除去し、１分間経過後の長さを測定しＳ２とし、次の算式で捲縮率を算出し、１０回の測定値の平均値で表した。
捲縮率（％）＝［（Ｓ１−Ｓ２）／Ｓ０］×１００
【００５０】
（４）通気度
ＪＩＳ  Ｌ１０９６−８．２７．１Ａ法により測定した。
【００５１】
（５）カバーファクターＣＦ
下記式によりカバーファクターＣＦを算出した。
ＣＦ＝（ＤＷｐ／１．１）１／２×ＭＷｐ＋（ＤＷｆ／１．１）１／２×ＭＷｆ
ただし、ＤＷｐは経糸総繊度（ｄｔｅｘ）、ＭＷｐは経糸織密度（本／２．５４ｃｍ）、ＤＷｆは緯糸総繊度（ｄｔｅｘ）、ＭＷｆは緯糸織密度（本／２．５４ｃｍ）である
【００５２】
（６）引裂強力
ＪＩＳ１０９６  Ｄ法により、織物の経方向と緯方向について引裂強力を測定した。経方向または緯方向において６Ｎ以上であれば合格とする。
【００５３】
（７）摩擦帯電圧測定法
Ｌ１０９４帯電性試験方法Ｂ法（摩擦帯電圧測定法）に従い、試験片を回転させながら摩擦布で摩擦し、発生した帯電圧を測定した。
【００５４】
（８）撥水性
ＪＩＳ  Ｌ１０９２−６．２（スプレー法）により測定した。
【００５５】
（９）埃脱落性
タテ１０ｃｍ、ヨコ１０ｃｍの大きさに裁断したシートを、同サイズの、表面が平らなステンレス製平板に貼り付けた後、試料をビニールボックス内に配置し、１ｇの擬似埃（石松子）をエアブラシにて噴霧し均一に飛散させた。飛散５分後に擬似埃が均一に付着した試料を取り出し、デジタルカメラ顕微鏡システム（商品名：ＮＹｐｉｘＳ２スーパーシステム、マイクロネット社製）で１００倍に拡大し画面上の擬似埃付着数（ｎ数＝３）をカウントする。次いで、シートを貼り付けた該平板を上下逆さにした状態で、高さ５ｃｍより１５ｇのおもりを該平板に落下させ、デジタルカメラ顕微鏡システムで擬似埃付着数を測定した場所と同一の場所での残存擬似埃付着数（ｎ数＝３）をカウントした。そして、次式で埃脱落性（％）を求めた。８０％以上を合格とする。
埃脱落性（％）＝１００−（（残存擬似埃付着数）／（擬似埃付着数）×１００）
【００５６】
（１０）目付
ＪＩＳ  Ｌ  １０９６により目付を測定した。軽量性の点で６０ｇ／ｍ２以下を合格とする。
【００５７】
［実施例１］
ポリエチレンテレフタレートを解重合して得られたリサイクルされたテレフタル酸ジメチルをエステル交換反応に使用した固有粘度０．６４のポリエチレンテレフタレートペレットを１４０℃で５時間乾燥した後、吐出孔７２ホールが同心円状に配列してある紡糸口金から、ポリマー吐出温度２９８℃とし、単一吐出孔でのポリマー吐出平均線速度が１４．７ｃｍ／ｓｅｃとなるようとなるように押し出して、紡糸口金直下に設けた５０〜２９０℃の雰囲気温度に保持した長さ３ｃｍの保温領域を通過させて温度２０℃、平均風速０．４ｍ／ｓｅｃの冷却風により溶融マルチフィラメントを急冷して固体マルチフィラメントに変え、紡糸口金から６００ｍｍの位置にてオイリングノズルによるオイリングを行うと同時にマルチフィラメントの糸条を集束させて２８００ｍ／ｍｉｎの速度で紡糸捲き取りを行い繊度３５ｄｔｅｘ、フィラメント数７２、伸度１１５％の部分的未延伸ポリエステルマルチフィラメントを得た。得られた部分的未延伸ポリエステル繊維を余熱温度９０℃、熱セット温度２００℃で１．５６倍の延伸処理をおこない、繊度２２ｄｔｅｘ、フィラメント数７２、単糸繊度０．３１デシテックス、伸度３０％のポリエステルマルチフィラメント１を得た。
【００５８】
また、テレフタル酸ジメチル１００部、エチレングリコール６０部、酢酸カルシウム１水塩０．０６部（テレフタル酸ジメチルに対して０．０６６モル％）および整色剤として酢酸コバルト４水塩０．０１３部（テレフタル酸ジメチルに対して０．０１モル％）をエステル交換反応缶に仕込み、この反応物を窒素ガス雰囲気下で４時間かけて１４０℃から２２０℃まで昇温し、反応缶中に生成するメタノールを系外に留去しながらエステル交換反応させた。エステル交換反応終了後、反応混合物に安定剤としてリン酸トリメチル０．０５８部（テレフタル酸ジメチルに対して０．０８０モル％）、および消泡剤としてジメチルポリシロキサンを０．０２４部加えた。次に、１０分後に、反応混合物に三酸化アンチモン０．０４１部（テレフタル酸ジメチルに対して０．０２７モル％）を添加し、同時に過剰のエチレングリコールを留去しながら２４０℃まで昇温し、その後、反応混合物を重合反応缶に移した。次いで１時間４０分かけて７６０ｍｍＨｇから１ｍｍＨｇまで減圧するとともに２４０℃から２８０℃まで昇温して重縮合反応せしめた後、下記化学式
【化１】
2010156064.tif 000002
（ただし、ｊは１８〜２８の整数で平均２１、Ｐは平均値として１００、ｍは平均値として５である）で表される水不溶性ポリオキシエチレン系ポリエーテルを４部及びドデシルベンゼンスルホン酸ナトリウムを２部、真空下で添加し、さらに２４０分間重縮合反応せしめ、次いで酸化防止剤としてチバカイギー社製イルガノックス１０１０を０．４部真空下で添加し、その後さらに３０分間重縮合反応を行なった。重合反応工程で、制電剤を添加し、芯成分用ポリマー（チップ）を得た。このポリマーの固有粘度は０．６５７、軟化点２５８℃、得られたチップを常法により乾燥した。
【００５９】
一方、常法により通常のポリエチレンテレフタレートからなるポリマー（固有粘度０．６０）を得て鞘成分用ポリマー（チップ）とした。
次いで、前記芯成分用ポリマーと鞘成分用ポリマーとを乾燥させた後、紡糸設備にて各々常法で溶融し、スピンブロックを通して、スピンパックに導入した。該スピンパックに組み込まれた円形吐出孔を７２個穿設した紡糸口金から、通常のクロスフロー型紡糸筒からの冷却風で冷却・固化し、紡糸油剤を付与しつつ一つの糸条として集束し、３０００ｍ／ｍｉｎの速度で引き取り、複屈折率０．０３５の５０ｄｔｅｘ／３６フィラメントのポリエステル未延伸糸を得た。
【００６０】
該ポリエステル未延伸糸を、帝人製機製２１６錘建ＨＴＳ−１５Ｖに掛け、前段、後段とで、孔径１．８ｍｍの圧空吹き出し孔を有するインターレースノズルを通過させつつ６０ｎＬ／ｍｉｎの流量で交絡度が５０個／ｍとなるように空気交絡を施し、延伸倍率１．６０、第１ヒーター（非接触タイプ）温度２５０℃の条件に設定し、直径６０ｍｍ、厚み９ｍｍのウレタンディスクを仮撚ディスクとして、走行角４３度で仮撚数×（仮撚糸繊度（ｄｔｅｘ））１／２が２６０００近傍となるように延伸仮撚を行い、速度８００ｍ／ｍｉｎでチーズ形状に巻き取り、３３ｄｔｅｘ／３６フィラメントの制電複合繊維ポリエステルマルチフィラメント２（捲縮率１７％）を得た。
【００６１】
また、上記ポリエステルフィラメント２と同じ方法で５６ｄｔｅｘ／７２フィラメントの制電複合繊維ポリエステルフィラメント３（捲縮率１９％）を得た。
次いで、前記ポリエステルマルチフィラメント１を経糸に配し（２本引揃え糸：単独糸＝２：１４の比率）、緯糸に前記ポリエステルマルチフィラメント２、前記ポリエステルマルチフィラメント３を１４：２の本数比で配して、通常のウォータージェットルーム織機を使用してリップストップタフタ組織の織物を織成した。
【００６２】
そして、該織物に通常の染色仕上げ加工を行い、下記の処理液（加工剤）をパッドし、ピックアップ率７０％で搾液し、１３０℃で３分間乾燥後１７０℃で４５秒間熱処理を行った後、ロール温度１６０℃の条件でカレンダー加工を行った。
＜加工剤組成＞
・ふっ素系撥水剤  １０．０ｗｔ％  
（旭硝子（株）製、アサヒガードＬＳ−３１７）  
・メラミン樹脂    ０．３ｗｔ％
（住友化学（株）製、スミテックスレジンＭ−３）
・触媒            ０．３ｗｔ％
（住友化学（株）製、スミテックスアクセレレータＡＣＸ）
・水              ８９．４ｗｔ％
【００６３】
得られた織物は、カバーファクターＣＦが１６８０で、引裂強力が経８．１Ｎ、緯８．５Ｎ、通気度は０．２ｃｃ／ｃｍ２・ｓｅｃ、摩擦帯電圧が８００Ｖ、目付が４８ｇ／ｍ２、撥水性５級であった。この織物の埃脱落性は９５％と大変優れたものであった。
次いで、該織物を用いて衣料を得て着用したところ、軽量性と優れた引裂き強力とを有し、かつ付着した埃が脱落しやすいものであった。
【００６４】
［実施例２］
実施例１のポリエステルマルチフィラメント２の部分にポリエステルマルチフィラメント１を用いた以外は実施例１と同様に実施した。  
得られた織物は、カバーファクターＣＦが１６５０で、引裂強力が経８．１Ｎ、緯８．２Ｎ、通気度は０．２ｃｃ／ｃｍ２・ｓｅｃ、摩擦帯電圧が２５００Ｖ、目付が４１ｇ／ｍ２、撥水性５級であった。この織物の埃脱落性は９０％と大変優れたものであった。
【００６５】
［比較例１］
実施例２において、ポリエステルマルチフィラメント３の部分にポリエステルマルチフィラメント１を２本引揃えにて用いた以外は実施例２と同様に実施した。  
得られた織物は、カバーファクターＣＦが１７００で、引裂強力が経７．４Ｎ、緯７．８Ｎ、通気度は０．１ｃｃ／ｃｍ２・ｓｅｃ、摩擦帯電圧が４８００Ｖ、目付が４２ｇ／ｍ２、撥水性５級であった。この織物の埃脱落性は７５％と劣るものであった。
【産業上の利用可能性】
【００６６】
本発明によれば、軽量性と優れた引裂き強力とを有し、かつ付着した埃が脱落しやすい埃脱落性リップストップタフタ織物、および該埃脱落性リップストップタフタ織物を用いてなる繊維製品が得られ、その工業的価値は極めて大である。